(57)【要約】【課題】短波長レーザー光を用いて高感度記録が可能なホログラフィック記録媒体を提供すること。【解決手段】下記一般式(I)で表される化合物を含有するホログラフィック記録用組成物。上記ホログラフィック記録用組成物から形成された記録層を有するホログラフィック記録媒体。2010002719.tif 000018[一般式(I)中、R1は水素原子、アシル基、アルコキシカルボニル基またはアリールオキシカルボニル基を表し、R2はハロゲン原子、アルキル基、アリール基、アルキルオキシ基、アリールオキシ基、アシルオキシ基、アルキルチオ基、アリールチオ基、アミノ基またはヘテロ環基を表し、Aは酸素原子または硫黄原子を含む5〜7員のヘテロ環を表す。nは0〜４の範囲の整数を表し、nが2以上の場合、複数存在するR2は互いに連結し環を形成してもよい。]【選択図】なし【特許請求の範囲】
【請求項１】
下記一般式(I)で表される化合物を含有するホログラフィック記録用組成物。
【化１】
2010002719.tif 000015
[一般式(I)中、R1は水素原子、アシル基、アルコキシカルボニル基またはアリールオキシカルボニル基を表し、R2はハロゲン原子、アルキル基、アリール基、アルキルオキシ基、アリールオキシ基、アシルオキシ基、アルキルチオ基、アリールチオ基、アミノ基またはヘテロ環基を表し、Aは酸素原子または硫黄原子を含む5〜7員のヘテロ環を表す。nは0〜４の範囲の整数を表し、nが2以上の場合、複数存在するR2は互いに連結し環を形成してもよい。]
【請求項２】
一般式(I)で表される化合物は、下記一般式（II）で表される化合物である請求項１に記載のホログラフィック記録用組成物。
【化２】
2010002719.tif 000016
[一般式(II)中、R1、R2およびnは、それぞれ一般式(I)における定義と同義であり、Xは酸素原子または硫黄原子を表し、mは１または２を表す。]
【請求項３】
一般式(II)中、R1はアシル基、アルコキシカルボニル基またはアリールオキシカルボニル基を表し、R2はハロゲン原子、アルキル基、アリール基、アルキルオキシ基もしくはアリールオキシ基を表すか、またはnが2〜4の範囲の整数でありかつ複数存在するR2が互いに連結して5〜7員環を形成し、Xは酸素原子を表す請求項２に記載のホログラフィック記録用組成物。
【請求項４】
一般式(II)で表される化合物は、下記一般式（III）または(IV)で表される請求項２に記載のホログラフィック記録用組成物。
【化３】
2010002719.tif 000017
[一般式(III)、(IV)中、R1、Xおよびmは、それぞれ一般式(II)における定義と同義である。]
【請求項５】
増感剤を更に含有する請求項１〜４のいずれか１項に記載のホログラフィック記録用組成物。
【請求項６】
増感剤は、チオキサントン骨格を有する請求項５に記載のホログラフィック記録用組成物。
【請求項７】
ラジカル重合性化合物を更に含有する請求項１〜６のいずれか１項に記載のホログラフィック記録用組成物。
【請求項８】
熱硬化性化合物を更に含有する請求項１〜７のいずれか１項に記載のホログラフィック記録用組成物。
【請求項９】
熱硬化性化合物は、多官能イソシアネートおよび多官能アルコールを含む請求項８に記載のホログラフィック記録用組成物。
【請求項１０】
請求項１〜９のいずれか１項に記載のホログラフィック記録用組成物から形成された記録層を有するホログラフィック記録媒体。
【発明の詳細な説明】
【技術分野】
【０００１】
本発明は、特定のオキシム化合物を含有するホログラフィック記録用組成物に関する。より詳しくは、特に比較的厚い記録層を有するボリュームホログラフィック記録媒体の作製に好適なホログラフィック記録用組成物に関するものである。更に、本発明は、前記ホログラフィック記録用組成物から形成された記録層を有するホログラフィック記録媒体に関する。
【背景技術】
【０００２】
従来より、ホログラフの原理を用いたホログラフィック光記録媒体の開発が進められてきた。ホログラフィック光記録媒体への情報の記録は、イメージ情報を含んだ情報光と参照光とを感光性組成物からなる記録層中で重ね合わせ、そのときにできる干渉縞を記録層に書き込むことによって行われる。一方、情報の再生時には、情報が記録された記録層に所定の角度で参照光を入射させることにより、形成された干渉縞による参照光の光回折が起こり、情報光が再生される。
【０００３】
近年、超高密度光記録のため、ボリュームホログラフィ、特にデジタルボリュームホログラフィが実用域で開発され、注目を集めている。ボリュームホログラフィとは、光記録媒体の厚み方向も積極的に活用して、三次元的に干渉縞を書き込む方式であり、厚みを増すことで回折効率を高め、多重記録を用いて記録容量の増大を図ることができるという特長がある。そして、デジタルボリュームホログラフィとは、ボリュームホログラフィと同様の記録媒体と記録方式を用いつつも、記録するイメージ情報は２値化したデジタルパターンに限定した、コンピュータ指向のホログラフィック記録方式である。このデジタルボリュームホログラフィでは、例えば、アナログ的な絵のような画像情報も、一旦デジタイズして、二次元デジタルパターン情報に展開し、これをイメージ情報として記録する。再生時は、このデジタルパターン情報を読み出してデコードすることで、元の画像情報に戻して表示する。これにより、再生時にＳ／Ｎ比（信号対雑音比）が多少悪くても、微分検出を行ったり、２値化データをコード化してエラー訂正を行ったりすることで、極めて忠実に元の情報を再現することが可能になる（特許文献１）。
【０００４】
ホログラフィック光記録媒体としては、フォトポリマーを利用したものが主流となっている。フォトポリマー方式のホログラフィック光記録媒体は、通常、重合性モノマーと光重合開始剤を含む組成物から形成される記録層を有する。例えば、波長532nmのレーザー光を用いた記録再生系における開始剤としてチタノセン化合物が提案されている（特許文献２参照）。また長波増感色素とオキシム化合物の組み合わせ（特許文献３参照）、増感色素とオキシム化合物を連結した開始剤、（非特許文献１および２参照）、アシルフォスフィンオキシド開始剤やビアシルフォスフィンオキシド開始剤（特許文献４参照）、オキシム化合物と増感剤の組み合わせ（特許文献５〜７、非特許文献３参照）などが提案されている。
【特許文献１】特開平１１−３１１９３６号公報
【特許文献２】特表２００５−５０２９１８号公報
【特許文献３】特開２００２−１４９０４３号公報
【特許文献４】米国特許第６７８０５４６号
【特許文献５】特開２００７−４１３２３号公報
【特許文献６】特開２００７−５７５７２号公報
【特許文献７】特開２００７−１１９７３１号公報
【非特許文献１】Macromolecules 1994, 27(9), 2643-2646.
【非特許文献２】Journal of Modern Optics, 1999, 46(4), 559-566.
【非特許文献３】Pure and Applied Optics 1992, 1(5), 251-268.
【発明の開示】
【発明が解決しようとする課題】
【０００５】
近年、記録容量向上のため記録光は短波長化する傾向にあり、波長４００ｎｍ前後、具体的には波長４０５ｎｍの記録光が使用され始めている。しかし、従来提案されていた上記ホログラフィック記録媒体は、いずれも短波長レーザー光を用いた記録再生系における記録感度が十分ではなく、より高感度なホログラフィック記録媒体、特に短波長レーザー光に対する記録感度の高いホログラフィック記録媒体が求められていた。
【０００６】
そこで本発明の目的は、短波長レーザー光を用いて高感度記録が可能なホログラフィック記録媒体を提供することにある。
【課題を解決するための手段】
【０００７】
本発明者は、上記目的を達成するために鋭意検討を重ねた結果、下記一般式(I)で表される特定のオキシム化合物を含有するホログラフィック記録用組成物によれば、高感度記録、特に短波長レーザー光照射により高感度記録が可能なホログラフィック記録媒体を提供できることを新たに見出し、本発明を完成するに至った。
【０００８】
即ち、上記目的は、下記手段により達成された。
［１］下記一般式(I)で表される化合物を含有するホログラフィック記録用組成物。
【化１】
2010002719.tif 000002
[一般式(I)中、R1は水素原子、アシル基、アルコキシカルボニル基またはアリールオキシカルボニル基を表し、R2はハロゲン原子、アルキル基、アリール基、アルキルオキシ基、アリールオキシ基、アシルオキシ基、アルキルチオ基、アリールチオ基、アミノ基またはヘテロ環基を表し、Aは酸素原子または硫黄原子を含む5〜7員のヘテロ環を表す。nは0〜４の範囲の整数を表し、nが2以上の場合、複数存在するR2は互いに連結し環を形成してもよい。]
［２］一般式(I)で表される化合物は、下記一般式（II）で表される化合物である［１］に記載のホログラフィック記録用組成物。
【化２】
2010002719.tif 000003
[一般式(II)中、R1、R2およびnは、それぞれ一般式(I)における定義と同義であり、Xは酸素原子または硫黄原子を表し、mは１または２を表す。]
［３］一般式(II)中、R1はアシル基、アルコキシカルボニル基またはアリールオキシカルボニル基を表し、R2はハロゲン原子、アルキル基、アリール基、アルキルオキシ基もしくはアリールオキシ基を表すか、またはnが2〜4の範囲の整数でありかつ複数存在するR2が互いに連結して5〜7員環を形成し、Xは酸素原子を表す［２］に記載のホログラフィック記録用組成物。
［４］一般式(II)で表される化合物は、下記一般式（III）または(IV)で表される［２］に記載のホログラフィック記録用組成物。
【化３】
2010002719.tif 000004
[一般式(III)、(IV)中、R1、Xおよびmは、それぞれ一般式(II)における定義と同義である。]
［５］増感剤を更に含有する［１］〜［４］のいずれかに記載のホログラフィック記録用組成物。
［６］増感剤は、チオキサントン骨格を有する［５］に記載のホログラフィック記録用組成物。
［７］ラジカル重合性化合物を更に含有する［１］〜［６］のいずれか１項に記載のホログラフィック記録用組成物。
［８］熱硬化性化合物を更に含有する［１］〜［７］のいずれかに記載のホログラフィック記録用組成物。
［９］熱硬化性化合物は、多官能イソシアネートおよび多官能アルコールを含む［８］に記載のホログラフィック記録用組成物。
［１０］［１］〜［９］のいずれかに記載のホログラフィック記録用組成物から形成された記録層を有するホログラフィック記録媒体。
【発明の効果】
【０００９】
本発明によれば、短波長レーザー光照射により高感度で超高密度な記録が可能であり、ボリュームホログラフィ、特に安価なレーザーの使用および書き込み時間の短縮を図ることができるデジタルボリュームホログラフィ用記録媒体として最適なホログラフィック記録媒体を提供することできる。
【発明を実施するための最良の形態】
【００１０】
［ホログラフィック記録用組成物］
本発明のホログラフィック記録用組成物は、少なくとも下記一般式(I)で表される特定のオキシム化合物を含有し、更に、記録用化合物、マトリックス、必要に応じて増感剤や、その他の成分を含有し得る。一般式(I)で表されるオキシム化合物は、ホログラフィック記録媒体の記録層において光重合開始剤として機能し得る。本発明のホログラフィック記録用組成物は、ホログラフィック記録において使用される記録材料を作製するために用いることができ、特にボリュームホログラフィック記録用組成物として好適である。先に説明したように、ホログラフィック記録とは、情報を含んだ情報光と参照光とを記録層中で重ね合わせ、そのときにできる干渉像を記録層に書き込むことによって情報を記録する情報記録方法であり、ボリュームホログラフィック記録とは、ホログラフィック記録のなかでも記録層に三次元的に干渉像を書き込む情報記録方法である。
以下に、本発明のホログラフィック記録用組成物に含まれる各成分について説明する。
【００１１】
一般式(I)で表される化合物
【化４】
2010002719.tif 000005
【００１２】
一般式(I)中、R1は水素原子、アシル基、アルコキシカルボニル基またはアリールオキシカルボニル基を表し、R2はハロゲン原子、アルキル基、アリール基、アルキルオキシ基、アリールオキシ基、アシルオキシ基、アルキルチオ基、アリールチオ基、アミノ基、ヘテロ環基または5〜７員環の縮環構造を表し、Aは酸素原子または硫黄原子を含む5〜7員のヘテロ環を表す。nは0〜４の範囲の整数を表し、nが2以上の場合、複数存在するR2は互いに連結し環を形成してもよい。
以下に、一般式(I)の詳細を説明する。
【００１３】
一般式(I)中、R1は水素原子、アシル基、アルコキシカルボニル基またはアリールオキシカルボニル基を表す。
【００１４】
R1で表されるアシル基としては、脂肪族、芳香族、およびヘテロ環のいずれでもよい。炭素数２〜３０のものが好ましく、炭素数２〜２０のものがより好ましく、炭素数２〜１６のものが特に好ましい。前記アシル基は、無置換であっても置換基を有していてもよい。なお、本発明において、ある基について「炭素数」とは、置換基を有する基については、該置換基を含まない部分の炭素数をいうものとする。
【００１５】
R1で表されるアルコキシカルボニル基は、無置換であっても置換基を有していてもよい。その炭素数は１〜３０であることが好ましく、１〜２０であることがより好ましい。このようなアルコキシカルボニル基としては、メチルオキシカルボニル基、エチルオキシカルボニル基、ノルマルプロピルオキシカルボニル基、イソプロピルオキシカルボニル基、ノルマルブチルオキシカルボニル基、イソブチルオキシカルボニル基、ターシャリーブチルオキシカルボニル基、ペンチルオキシカルボニル基、シクロペンチルオキシカルボニル基、ヘキシルオキシカルボニル基、シクロヘキシルオキシカルボニル基、ヘプチルオキシカルボニル基、オクチルオキシカルボニル基、ターシャリーオクチルオキシカルボニル基、２−エチルヘキシルオキシカルボニル基、デシルオキシカルボニル基、ドデシルオキシカルボニル基などが挙げられる。
【００１６】
R1で表されるアリールオキシカルボニル基は、無置換であっても置換基を有していてもよい。その炭素数は７〜３０であることが好ましく、７〜２０であることが特に好ましい。具体例としては。例えば、フェニルオキシカルボニル基、ナフチルオキシカルボニル基、アントラニルオキシカルボニル基、p-メトキシフェノキシカルボニル基、2,5-ジメトキシフェノキシカルボニル基などが挙げられる。
【００１７】
R1および後述するR2で表される基に含まれ得る置換基としては、例えばアセチル基、n-プロパノイル基、i-プロパノイル基、メチルプロパノイル基、ブタノイル基、ピバロイル基、ヘキサノイル基、シクロヘキサノイル基、オクタノイル基、デカノイル基、ドデカノイル基、オクタデカノイル基、ベンジルカルボニル基、フェノキシアセチル基、２−エチルヘキサノイル基、クロロアセチル基、ベンゾイル基、トルエンカルボニル基、p-メトキシベンゾイル基、2,5-メトキシベンゾイル基、1-ナフトイル基、2-ナフトイル基、ピリジンカルボニル基、メタクリロイル基、アクリロイル基などが挙げられる。
【００１８】
R2はハロゲン原子、アルキル基、アリール基、アルキルオキシ基、アリールオキシ基、アシルオキシ基、アルキルチオ基、アリールチオ基、アミノ基、ヘテロ環基または5〜７員環の縮環構造を表す。
【００１９】
R2で表されるハロゲン原子としては、塩素原子、臭素原子、ヨウ素原子などが挙げられ、塩素原子、臭素原子が好ましい。
【００２０】
R2で表されるアルキル基としては、直鎖であっても分岐を有していてもよく、また、無置換であっても置換基を有していてもよい。その炭素数は１〜２０であることが好ましく、１〜１０であることがより好ましく、１〜３であることが特に好ましい。アルキル基の具体例としては、例えば、メチル基、エチル基、ノルマルプロピル基、イソプロピル基、ノルマルブチル基、イソブチル基、ターシャリーブチル基、ペンチル基、シクロペンチル基、ヘキシル基、シクロヘキシル基、ヘプチル基、オクチル基、ターシャリーオクチル基、２−エチルヘキシル基、デシル基、ドデシル基、オクタデシル基、２，３−ジブロモプロピル基、アダマンチル基、ベンジル基、４−ブロモベンジル基などが挙げられる。
【００２１】
R2で表されるアリール基としては、無置換であっても置換基を有していてもよい。その炭素数は６〜３０であることが好ましく、６〜２０であることが特に好ましい。アリール基の具体例としては、例えば、フェニル基、ナフチル基、アントラニル基などが挙げられる。
【００２２】
R2で表されるアルキルオキシ基は、直鎖であっても分岐を有していてもよく、また、無置換であっても置換基を有していてもよい。その炭素数は１〜３０であることが好ましく、１〜２０であることがより好ましい。このようなアルコキシ基としては、例えば、メトキシ基、エトキシ基、ノルマルプロピルオキシ基、イソプロピルオキシ基、ノルマルブチルオキシ基、イソブチルオキシ基、ターシャリーブチルオキシ基、ペンチルオキシ基、シクロペンチルオキシ基、ヘキシルオキシ基、シクロヘキシルオキシ基、ヘプチルオキシ基、オクチルオキシ基、ターシャリーオクチルオキシ基、２−エチルヘキシルオキシ基、デシルオキシ基、ドデシルオキシ基、オクタデシルオキシ基、２，３−ジブロモプロピルオキシ基、アダマンチルオキシ基、ベンジルオキシ基、４−ブロモベンジルオキシ基などが挙げられる。
【００２３】
R2で表されるアリールオキシ基は、無置換であっても置換基を有していてもよい。その炭素数は６〜３０であることが好ましく、６〜２０であることが特に好ましい。具体例としては、例えば、フェニルオキシ基、ナフチルオキシ基、アントラニルオキシ基などが挙げられる。
【００２４】
R2で表されるアシルオキシ基は、直鎖であっても分岐を有していてもよく、また、無置換であっても置換基を有していてもよい。その炭素数は１〜３０であることが好ましく、１〜２０であることがより好ましい。このようなアシルオキシ基としては、例えば、メチルカルボニルオキシ基、エチルカルボニルオキシ基、プロピルカルボニルオキシ基、フェニルカルボニルオキシ基、ベンジルカルボニルオキシ基などが挙げられる。
【００２５】
R2で表されるアルキルチオ基は、直鎖であっても分岐を有していてもよく、また、無置換であっても置換基を有していてもよい。その炭素数は１〜３０であることが好ましく、１〜２０であることがより好ましい。このようなアルキルチオ基としては、例えば、メチルチオ基、エチルチオ基、ノルマルプロピルチオ基、イソプロピルチオ基、ノルマルブチルチオ基、イソブチルチオ基、ターシャリーブチルチオ基、ペンチルチオ基、シクロペンチルチオ基、ヘキシルチオ基、シクロヘキシルチオ基、ヘプチルチオ基、オクチルチオ基、ターシャリーオクチルチオ基、２−エチルヘキシルチオ基、デシルチオ基、ドデシルチオ基、オクタデシルチオ基、２，３−ジブロモプロピルチオ基、アダマンチルチオ基、ベンジルチオ基、４−ブロモベンジルチオ基などが挙げられる。
【００２６】
R2で表されるアリールチオ基は、無置換であっても置換基を有していてもよい。その炭素数は６〜３０であることが好ましく、６〜２０であることが特に好ましい。具体例としては、例えば、フェニルチオ基、ナフチルチオ基、アントラニルチオ基などが挙げられる。
【００２７】
R2で表されるアミノ基は、無置換であっても置換基を有していてもよい。置換アミノ基としては、一置換アミノ基であっても、二置換のアミノ基であってもよく、二置換のアミノ基が好ましい。その炭素数は１〜３０であることが好ましく、１〜２０であることがより好ましい。このようなアミノ基としては、例えば、ジメチルアミノ基、ジフェニルアミノ基などが挙げられる。
【００２８】
R2で表されるヘテロ環は、炭素数４〜１４のヘテロ環基であることが好ましく、炭素数４〜１０のヘテロ環基であることがより好ましく、炭素数５のヘテロ環基であることが特に好ましい。具体例としては、ピリジン環、ピペラジン環、チオフェン環、ピロール環、イミダゾール環、オキサゾール環、チアゾール環が挙げられる。これらは更に置換基を有していてもよい。前記ヘテロ環の中でもピリジン環が特に好ましい。
【００２９】
一般式(I)中、nは0〜４の範囲の整数を表す。nは0〜3の範囲の整数を表すことが好ましく、0〜2の範囲の整数を表すことが更に好ましい。
【００３０】
nが2以上の場合、複数存在するR2は互いに連結し環を形成してもよい。形成される環としては、5〜7員環が好ましい。複数のR2が連結して形成される環は、飽和環でもよく芳香環でもよく、縮環構造でもよい。中でも芳香環が特に好ましい。一般式(I)で表される化合物の中で、複数のR2が連結して環を形成する場合の具体例を以下に挙げる。
【００３１】
【化５】
2010002719.tif 000006
【００３２】
上記構造式中、YおよびZは、それぞれ独立に炭素原子、酸素原子、硫黄原子または窒素原子を表す。
【００３３】
一般式(I)中、Aは酸素原子または硫黄原子を含む5〜7員のヘテロ環を表す。Aは、酸素原子または硫黄原子を含む5〜6員のヘテロ環が好ましく、酸素原子を含む5〜6員のヘテロ環がより好ましい。
【００３４】
一般式(I)で表される化合物は、下記一般式(II)で表される化合物であることが好ましい。
【００３５】
【化６】
2010002719.tif 000007
【００３６】
一般式(II)中、R1、R2およびnは、それぞれ一般式(I)における定義と同義であり、好ましい範囲等の詳細も同様である。
【００３７】
一般式(II)中、Xは酸素原子または硫黄原子を表し、mは１または２を表す。Xが酸素原子を表し、ｍが１または２を表すことが好ましく、Xが酸素原子を表し、ｍが１を表すことが特に好ましい。
【００３８】
一般式（II）で表される化合物の好ましい態様としては、R1がアシル基、アルコキシカルボニル基またはアリールオキシカルボニル基を表し、R2がハロゲン原子、アルキル基、アリール基、アルキルオキシ基もしくはアリールオキシ基を表すか、またはnが2〜4の範囲の整数でありかつ複数存在するR2が互いに連結して5〜7員環を形成し、Xが酸素原子を表す化合物を挙げることができる。
【００３９】
一般式(II)で表される化合物は、下記一般式(III)または(IV)で表される化合物であることが更に好ましい。
【００４０】
【化７】
2010002719.tif 000008
【００４１】
一般式(III)、(IV)中、R1、Xおよびmは、それぞれ一般式(II)における定義と同義であり、好ましい範囲等の詳細も同様である。
【００４２】
以下に、一般式(I)で表される化合物の具体例を示す。但し、本発明は下記具体例に限定されるものではない。
【００４３】
【化８】
2010002719.tif 000009
【００４４】
【化９】
2010002719.tif 000010
【００４５】
以上説明した一般式(I)〜(IV)で表される化合物は、標準的な化学の教科書（例えば、J. March, Advamced Organic Chemistry, 4th Edition, Wiley Inter Science, 1992）、または専門的なモノグラフ（例えばS. R. Sandler & W. Karo, Organic Functional Group Preparantions. Vol. 3, Academic Press）に記載された様々な方法で合成することができる。例えば例示化合物I-23の合成スキームおよび同定結果を以下に示す。
【００４６】
【化１０】
2010002719.tif 000011
【００４７】
例示化合物I-23：1H-NMR（CDCｌ3） δ2.3(s, 3H), 5.3(s, 2H), 7.1(d, 1H), 7.4(t, 1H), 7.6(t, 1H), 7.8(d, 1H), 7.9(d, 1H), 8.6(d, 1H)
＜λmax=367 nm, ε=10000(EtOac), mp=146 ℃＞
【００４８】
本発明のホログラフィック記録用組成物は、少なくとも一般式(I)で表される化合物を含有する。一般式(I)で表される化合物は、ホログラフィック記録媒体の記録層において光重合開始剤、好ましくは光ラジカル重合開始剤として機能し得る。本発明のホログラフィック記録用組成物は、一般式(I)で表される化合物を、一種のみ含んでもよく、二種以上含むこともできる。本発明のホログラフィック記録用組成物における一般式(I)で表される化合物の含有量は、特に制限はなく、目的に応じて適宜選択することができるが、０．０１〜５質量％が好ましく、１〜３質量％がより好ましい。前記含有量が０．０１質量％以上であれば、干渉像を感度よく確保することができる。５質量％以下であれば、記録光に対して十分な透過率を有し良好な記録感度を示す記録層を形成することができる。
【００４９】
本発明のホログラフィック記録用化合物は、光重合開始剤として一般式(I)で表される化合物を１種または２種以上含むこともできるが、一般式(I)で表される化合物とともに他の光ラジカル重合開始剤を含んでもよい。併用可能な光ラジカル重合開始剤としては、例えば、２，２’−ビス（ｏ−クロロフェニル）−４，４’，５，５’−テトラフェニル−１，１’−ビイミダゾール、２，４，６−トリス（トリクロロメチル）−１，３，５−トリアジン、２，４−ビス（トリクロロメチル）−６−（ｐ−メトキシフェニルビニル）−１，３，５−トリアジン、ジフェニルヨードニウムテトラフルオロボレート、ジフェニルヨードニウムヘキサフルオロホスフェート、４，４’−ジ−ｔ−ブチルジフェニルヨードニウムテトラフルオロボレート、４−ジエチルアミノフェニルベンゼンジアゾニウムヘキサフルオロホスフェート、ベンゾイン、２−ヒドロキシ−２−メチル−１−フェニルプロパン−２−オン、ベンゾフェノン、チオキサントン、２，４，６−トリメチルベンゾイルジフェニルアシルホスフィンオキシド、トリフェニルブチルボレートテトラエチルアンモニウム、ビス（η５−２，４−シクロペンタジエン−１−イル）ビス〔２，６−ジフルオロ−３−（１Ｈ−ピロール−１−イル）フェニルチタニウム〕等が挙げられる。一般式(I)で表される化合物と他の光ラジカル重合開始剤を併用する場合、本発明のホログラフィック記録用化合物中の併用する光ラジカル重合開始剤の含有量は、全重合開始剤中、５０質量％以下が好ましく、３０質量％以下が好ましく、１０質量％以下が最も好ましい。また、本発明のホログラフィック記録用組成物は、照射する光の波長に合わせて後述する増感色素を含んでもよい。
【００５０】
ラジカル重合性化合物
本発明のホログラフィック記録用組成物は、重合反応の効率の点から、記録用化合物としてラジカル重合性化合物を含むことが好ましい。本発明において「記録用化合物」とは、情報記録のための光照射によって直接または光重合開始剤の作用により重合反応を起こし、これにより干渉縞を屈折率変調として記録することが可能な化合物をいうものとする。
【００５１】
前記ラジカル重合性化合物としては、特に制限はなく、目的に応じて適宜選択することができるが、例えば、アクリル基やメタクリル基のような不飽和結合を有するラジカル重合型のモノマーなどが挙げられる。これらモノマーは、単官能であっても多官能であってもよい。
【００５２】
前記ラジカル重合性化合物としては、例えば、アクリロイルモルホリン、フェノキシエチルアクリレート、イソボルニルアクリレート、２−ヒドロキシプロピルアクリレート、２−エチルヘキシルアクリレート、１，６−ヘキサンジオールジアクリレート、トリプロピレングリコールジアクリレート、ネオペンチルグリコールＰＯ変性ジアクリレート、１，９−ノナンジオールジアクリレート、ヒドロキシピバリン酸ネオペンチルグリコールジアクリレート、ＥＯ変性ビスフェノールＡジアクリレート、ポリエチレングリコールジアクリレート、ペンタエリスリトールトリアクリレート、ペンタエリスリトールテトラアクリレート、ペンタエリスリトールヘキサアクリレート、ＥＯ変性グリセロールトリアクリレート、トリメチロールプロパントリアクリレート、ＥＯ変性トリメチロールプロパントリアクリレート、２−ナフト−１−オキシエチルアクリレート、２−カルバゾイル−９−イルエチルアクリレート、（トリメチルシリルオキシ）ジメチルシリルプロピルアクリレート、ビニル−１−ナフトエート、Ｎ−ビニルカルバゾール、２，４−ジブロモフェニルアクリレート、２，４，６−トリブロモフェニルアクリレート、ペンタブロムアクリレート、フェニルチオエチルアクリレート、テトラヒドロフルフリルアクリレート、ビスフェノキシエタノールフルオレンジアクリレートなどのラジカル重合型モノマーが挙げられる。これらは、１種単独で使用してもよいし、２種以上を併用してもよい。これらの中でも、２，４，６−トリブロモフェニルアクリレート、２，４−ジブロモフェニルアクリレート、Ｎ-ビニルカルバゾール、ビスフェノキシエタノールフルオレンジアクリレートが特に好ましい。それらは単独で、または他のモノマーと2種以上併用して用いてもよい。
【００５３】
本発明のホログラフィック記録用組成物における記録用化合物の含有量は、５〜５０質量％が好ましく、５〜２０質量％がより好ましい。前記含有量が５質量％未満では、記録再生する場合に十分な再生像を得られないことがあり、５０質量％を超えると、再生光に散乱光が混じるため、正しい再生像を得られないことがある。
【００５４】
マトリックス
光記録媒体の記録層には、一般にマトリックスと呼ばれる記録や保存に関わるモノマーや光重合開始剤を保持するためのポリマーが含まれる。マトリックスは、塗膜性、膜強度、およびホログラム記録特性向上の効果を高める目的で使用されるものである。本発明のホログラフィック記録用組成物は、マトリックスバインダーおよび／またはマトリックス形成成分（マトリックス前駆体）としての硬化性化合物を含むことができる。マトリックス前駆体を含む組成物を、例えば基板表面等に塗布した後に硬化処理を施すことによりマトリックスを形成する方法は、溶剤を使用せず、または少量の溶剤使用により、記録層を形成できるため好ましい。前記硬化性化合物としては、熱硬化性化合物、触媒などを使用して光照射により硬化する光硬化性化合物を用いることができ、記録特性の点では熱硬化性化合物が好ましい。
【００５５】
本発明のホログラフィック記録用組成物に含まれる熱硬化性化合物としては、特に制限はない。記録層に含まれる熱硬化性マトリックスは、目的に応じて適宜選択することができ、例えば、イソシアネート化合物とアルコール化合物から形成されるウレタン樹脂やオキシラン化合物から形成されるエポキシ化合物、メラミン化合物、フォルマリン化合物、（メタ）アクリル酸やイタコン酸等の不飽和酸のエステル化合物やアミド化合物を重合して得られる重合体などが挙げられる。
中でもイソシアネート化合物とアルコール化合物から形成されるポリウレタンマトリックスが好ましく、記録の保持性の点から、多官能イソシアネートと多官能アルコールから形成される３次元ポリウレタンマトリックスが最も好ましい。
以下に、ポリウレタンマトリックスを形成することができる、多官能イソシアネートおよび多官能アルコールについて更に詳細に説明する。
【００５６】
多官能イソシアネートとしては、具体的には、ビスシクロヘキシルメタンジイソシアネート、ヘキサメチレンジイソシアネート、フェニレン−１，３−ジイソシアネート、フェニレン−１，４−ジイソシアネート、１−メトキシフェニレン−２，４−ジイソシアネート、１−メチルフェニレン−２，４−ジイソシアネート、２，４−トリレンジイソシアネート、２，６−トリレンジイソシアネート、１，３−キシリレンジイソシアネート、１，４−キシリレンジイソシアネート、ビフェニレン−４，４'−ジイソシアネート、３，３'−ジメトキシビフェニレン−４，４'−ジイソシアネート、３，３'−ジメチルビフェニレン−４，４'−ジイソシアネート、ジフェニルメタン−２，４'−ジイソシアネート、ジフェニルメタン−４，４'−ジイソシアネート、３，３'−ジメトキシジフェニルメタン−４，４'−ジイソシアネート、３，３'−ジメチルジフェニルメタン−４，４'−ジイソシアネート、ナフチレン−１，５−ジイソシアネート、シクロブチレン−１，３−ジイソシアネート、シクロペンチレン−１，３−ジイソシアネート、シクロヘキシレン−１，３−ジイソシアネート、シクロヘキシレン−１，４−ジイソシアネート、１−メチルシクロヘキシレン−２，４−ジイソシアネート、１−メチルシクロヘキシレン−２，６−ジイソシアネート、１−イソシアネート−３，３，５−トリメチル−５−イソシアネートメチルシクロヘキサン、シクロヘキサン−１，３−ビス（メチルイソシアネート）、シクロヘキサン−１，４−ビス（メチルイソシアネート）、イソホロンジイソシアネート、ジシクロヘキシルメタン−２，４'−ジイソシアネート、ジシクロヘキシルメタン−４，４'−ジイソシアネート、エチレンジイソシアネート、テトラメチレン−１，４−ジイソシアネート、ヘキサメチレン−１，６−ジイソシアネート、ドデカメチレン−１，１２−ジイソシアネート、フェニル−１，３，５−トリイソシアネート、ジフェニルメタン−２，４，４'−トリイソシアネート、ジフェニルメタン−２，５，４'−トリイソシアネート、トリフェニルメタン−２，４'，４"−トリイソシアネート、トリフェニルメタン−４，４'，４"−トリイソシアネート、ジフェニルメタン−２，４，２'，４'−テトライソシアネート、ジフェニルメタン−２，５，２'，５'−テトライソシアネート、シクロヘキサン−１，３，５−トリイソシアネート、シクロヘキサン−１，３，５−トリス（メチルイソシアネート）、３，５−ジメチルシクロヘキサン−１，３，５−トリス（メチルイソシアネート）、１，３，５−トリメチルシクロヘキサン−１，３，５−トリス（メチルイソシアネート）、ジシクロヘキシルメタン−２，４，２'−トリイソシアネート、ジシクロヘキシルメタン−２，４，４'−トリイソシアネートリジンジイソシアネートメチルエステル、またはこれらの有機イソシアネート化合物の化学量論的過剰量と多官能性活性水素含有化合物との反応により得られる両末端イソシアネートプレポリマー、などが挙げられる。これらの中でも、ビスシクロヘキシルメタンジイソシアネート、ヘキサメチレンジイソシアネートが特に好ましい。これらは、１種単独で用いてもよいし、２種以上を併用してもよい。
【００５７】
多官能アルコールは、単独の多官能アルコールであってもよく、２種以上の多官能アルコールの混合物でもよい。多官能アルコールとしては、エチレングリコール、トリエチレングリコール、ジエチレングリコール、ポリエチレングリコール、プロピレングリコール、ポリプロピレングリコール、ネオペンチルグリコール等のグリコール類；ブタンジオール、ペンタンジオール、ヘキサンジオール、ヘプタンジオール、テトラメチレングリコール等のジオール類；ビスフェノール類、またはこれらの多官能アルコールをポリエチレンオキシ鎖やポリプロピレンオキシ鎖で修飾した化合物、グリセリン、トリメチロールプロパン、ブタントリオール、ペンタントリオール、ヘキサントリオール、デカントリオール等のトリオール類などのこれらの多官能アルコールをポリエチレンオキシ鎖やポリプロピレンオキシ鎖で修飾した化合物、などが挙げられる。
【００５８】
本発明のホログラフィック記録用組成物における前記マトリックス形成成分（またはマトリックス）の含有量は、１０〜９５質量％が好ましく、３５〜９０質量％がより好ましい。前記含有量が１０質量％以上であれば、安定な干渉像を容易に得ることができ、９５質量％以下であれば、回折効率の点で望ましい性能を得ることができる。
【００５９】
増感剤
本発明のホログラフィック記録用組成物には、必要に応じて増感剤を添加することもできる。増感剤は、スペクトル感度を移動させ、感度を向上させる目的で使用される。増感剤としては、「Ｒｅｓｅａｒｃｈ  Ｄｉｓｃｌｏｓｕｒｅ，Ｖｏｌ．２００，１９８０年１２月、Ｉｔｅｍ ２００３６」や「増感剤」（p.１６０〜p.１６３、講談社；徳丸克己・大河原信／編、１９８７年）等に記載された公知の化合物を使用することができる。
【００６０】
前記増感剤としては、具体的には、特開昭５８−１５６０３号公報に記載の３−ケトクマリン化合物、特開昭５８−４０３０２号公報に記載のチオピリリウム塩、特公昭５９−２８３２８号公報、同６０−５３３００号公報に記載のナフトチアゾールメロシアニン化合物、特公昭６１−９６２１号公報、同６２−３８４２号公報、特開昭５９−８９３０３号公報、同６０−６０１０４号公報に記載のメロシアニン化合物が挙げられる。
また、「機能性色素の化学」（１９８１年、ＣＭＣ出版社、p.３９３〜p.４１６）や「色材」（６０〔４〕２１２−２２４（１９８７））等に記載された色素も挙げることができる。具体的には、カチオン性メチン色素、カチオン性カルボニウム色素、カチオン性キノンイミン色素、カチオン性インドリン色素、カチオン性スチリル色素が挙げられる。
更に、クマリン（ケトクマリンまたはスルホノクマリンも含まれる）色素、メロスチリル色素、オキソノール色素、ヘミオキソノール色素等のケト色素；非ケトポリメチン色素、トリアリールメタン色素、キサンテン色素、アントラセン色素、ローダミン色素、アクリジン色素、アニリン色素、キサントン色素、チオキサントン色素、アゾ色素等の非ケト色素；アゾメチン色素、シアニン色素、カルボシアニン色素、ジカルボシアニン色素、トリカルボシアニン色素、ヘミシアニン色素、スチリル色素等の非ケトポリメチン色素；アジン色素、オキサジン色素、チアジン色素、キノリン色素、チアゾール色素等のキノンイミン色素等も分光増感色素に含まれる。
【００６１】
増感剤としては、一般式(I)で表される化合物と併用することにより、記録感度、特に、短波長レーザー光照射による記録における感度を向上する点から、チオキサントン骨格を有する化合物が最も好ましい。
【００６２】
チオキサントン骨格を有する化合物としては、具体的にはチオキサントン、2-イソプロピルチオキサントン、2-クロロチオキサントン、1-クロロ-4-プロポキシチオキサントン、2-ドデシルチオキサントン、2,4-ジエチルチオキサントン、2,4-ジメチルチオキサントン、1-メトキシカルボニルチオキサントン、2-エトキシカルボニルチオキサントン、4-ブトキシチオキサントン、3-ブトキシ-7-メチルチオキサントン、1-シアノ-3-クロロチオキサントン、1-エトキシカルボニル-3-クロロチオキサントン、1-エトキシカルボニル-3-エトキシチオキサントン、1-エトキシカルボニル-3-アミノチオキサントン、1-エトキシカルボニル-3-フェニルスルフリルチオキサントン、3,4-ジ-［2-（2-メトキシエトキシ）エトキシカルボニル］チオキサントン、1-エトキシカルボニル-3-（1-メチル-1-モルホリノエチル）チオキサントン、2-メチル-6-ジメトキシメチルチオキサントン、2-メチル-6-モルホリノメチルチオキサントン、1-フェノキシチオキサントン、6-エトキシカルボニル-2-メトキシチオキサントン等のチオキサントン色素が挙げられる。それらの中でもチオキサントン、2-イソプロピルチオキサントン、2-クロロチオキサントン、1-クロロ-4-プロポキシチオキサントンが好ましく、2-イソプロピルチオキサントン、1-クロロ-4-プロポキシチオキサントンがより好ましい。
【００６３】
前記増感剤は、一種単独で用いてもよいし、二種以上を組み合わせて用いてもよい。本発明のホログラフィック記録用組成物における増感剤の含有量は、特に限定されるものではないが、該組成物から形成されるホログラフィック記録媒体の記録波長における透過率が、50〜99％（より好ましくは70〜99％、特に好ましく、80〜99％）の範囲となるように設定することが好ましい。透過率は媒体の厚みに関係するために、ホログラフィック記録用組成物における増感剤の含有量は一義的には決定できないが、例えばホログラフィック記録用組成物の総量に対して0.01〜1質量％の範囲が好ましく、0.5質量％以下がより好ましく、0.1質量％以下が最も好ましい。
【００６４】
その他の成分
本発明のホログラフィック記録用組成物には、必要に応じて、ホログラフィック記録用組成物の貯蔵安定性を改良する目的で重合禁止剤や酸化防止剤を加えてもよい。
前記重合禁止剤または酸化防止剤としては、例えば、ハイドロキノン、ｐ−ベンゾキノン、ハイドロキノンモノメチルエーテル、２，６−ジターシャリーブチル−ｐ−クレゾール、２，２’−メチレンビス（４−メチル−６−ターシヤリ−ブチルフェノール）、トリフェルホスファイト、トリスノニルフェニルホスファイト，フェノチアジン、Ｎ−イソプロピル−Ｎ′−フェニル−ｐ−フェニレンジアミンなどが挙げられる。
前記重合禁止剤または酸化防止剤の添加量は、記録用化合物の全量に対して３質量％以下が好ましい。前記添加量が３質量％を超えると、重合が遅くなるか、著しい場合は重合しなくなることがある。
【００６５】
本発明のホログラフィック記録用組成物には、該ホログラフィック記録用組成物から形成される記録層の感度を向上させる目的で光熱変換材料を含有させることもできる。
前記光熱変換材料としては、特に制限はなく、目的とする機能や性能に応じて適宜選択することができ、例えば、フォトポリマーとともに記録層へ添加する際の簡便さや、入射光の散乱などを引き起こさないといった特性から、有機染料色素が好ましく、また、記録に用いる光源の光を吸収、散乱しないといった点において、赤外線吸収色素が好ましい。
前記赤外線吸収色素は、特に制限はなく、目的に応じて適宜選択することができるが、カチオン性色素、錯塩形成色素、キノン系中性色素などが好適である。また、前記赤外線吸収色素の極大吸収波長としては、６００〜１，０００ｎｍの範囲が好ましく、特に７００〜９００ｎｍの範囲がより好ましい。
前記赤外線吸収色素の含有量は、本発明のホログラフィック記録用組成物から形成された記録層において、赤外領域で最も吸光度が高い波長の吸光度で決定することができる。該吸光度としては、０．１〜２．５の範囲が好ましく、０．２〜２．０の範囲がより好ましい。
【００６６】
本発明のホログラフィック記録用組成物には、更に必要に応じて、重合時の体積変化を緩和するため、重合成分とは逆方向へ拡散する成分を添加してもよく、あるいは、酸開裂構造を有する化合物を重合体のほかに別途添加してもよい。
【００６７】
本発明のホログラフィック記録用組成物は、情報を含んだ光の照射によって該情報の記録を行える各種のホログラフィック記録用組成物として利用可能であって、特に、ボリュームホログラフィック記録用組成物として好適である。本発明のホログラフィック記録用組成物を、例えば基板上に塗布することにより記録層を形成することができる。本発明のホログラフィック記録用組成物が前述のように熱硬化性化合物を含む場合、塗布後に加熱下に置くことにより硬化反応を進行させマトリックスを形成することができる。加熱条件は、使用する熱硬化性化合物に応じて決定すればよい。なお、ホログラフィック記録用組成物が十分低い粘度ならばキャスティングすることによって記録層を形成することができる。一方、キャスティングできない高粘度である場合には、ディスペンサーを用いて下側基板に記録層を盛りつけ、この記録層上に上側基板で蓋をするように押し付けて、全面に広げて記録媒体を形成することができる。
【００６８】
[ホログラフィック記録媒体]
本発明のホログラフィック記録媒体は、本発明のホログラフィック記録用組成物から形成された記録層を有する。例えば、前述の方法により本発明のホログラフィック記録用組成物からなる記録層を形成することができる。
【００６９】
本発明のホログラフィック記録媒体は、記録層中に一般式（I）で表される化合物を含有する。なお、記録層中に一般式（I）で表される化合物を含有することを確認する方法としては、記録層部分をテトラヒドロフラン（ＴＨＦ）またはジオキサンを用いて抽出して、ガスクロマトグラフィー（ＧＣ）により、一般式（I）で表される化合物のピークを検出する方法を用いることができる。
【００７０】
本発明のホログラフィック記録媒体は、前記記録層（ホログラフィック記録層）を有し、好ましくは、下側基板と、フィルタ層と、ホログラフィック記録層と、上側基板とを有し、必要に応じて、反射膜、フィルタ層、第１ギャップ層、第２ギャップ層等のその他の層を有することができる。
【００７１】
本発明のホログラフィック記録媒体は、ホログラムの原理を利用して情報の記録再生が可能であり、二次元などの情報を記録する比較的薄型の平面ホログラムや立体像など多量の情報を記録する体積ホログラムであってもよく、透過型および反射型のいずれであってもよい。本発明のホログラフィック記録媒体は、高容量の情報記録が可能であるため、高記録密度が求められるボリューム（体積）ホログラフィック記録媒体として好適である。
【００７２】
また、本発明のホログラフィック記録媒体へのホログラムの記録方式は特に限定されず、例えば、振幅ホログラム、位相ホログラム、ブレーズドホログラム、複素振幅ホログラムなどでもよい。これらの中でも、体積ホログラフィック記録領域における情報の記録が、情報光および参照光を同軸光束として体積ホログラフィック記録領域に照射し、前記情報光と前記参照光との干渉による干渉パターンによって情報を記録する、いわゆるコリニア方式が特に好ましい。
【００７３】
以下に、本発明のホログラフィック記録媒体に含まれ得る基板および各層の詳細を順次説明する。
【００７４】
−基板−
基板は、その形状、構造、大きさ等については、特に制限はなく、目的に応じて適宜選択することができる。その形状としては、例えば、ディスク形状、カード形状などが挙げられ、ホログラフィック記録媒体の機械的強度を確保できる材料のものを選定すべきである。また、記録および再生に用いる光が基板を通して入射する場合は、用いる光の波長領域で十分に透明であることが好ましい。
【００７５】
基板材料としては、通常、ガラス、セラミックス、樹脂、などが用いられるが、成形性、コストの点から、樹脂が特に好適である。前記樹脂としては、例えば、ポリカーボネート樹脂、アクリル樹脂、エポキシ樹脂、ポリスチレン樹脂、アクリロニトリル−スチレン共重合体、ポリエチレン樹脂、ポリプロピレン樹脂、シリコーン樹脂、フッ素樹脂、ＡＢＳ樹脂、ウレタン樹脂、などが挙げられる。これらの中でも、成形性、光学特性、コストの点から、ポリカーボネート樹脂、アクリル樹脂が特に好ましい。基板としては、適宜合成したものであってもよいし、市販品を使用してもよい。
【００７６】
基板には、通常、半径方向に線状に延びる複数の位置決め領域としてのアドレス−サーボエリアが所定の角度間隔で設けられ、隣り合うアドレス−サーボエリア間の扇形の区間がデータエリアになっている。アドレス−サーボエリアには、サンプルドサーボ方式によってフォーカスサーボおよびトラッキングサーボを行うための情報とアドレス情報とが、予めエンボスピット（サーボピット）等によって記録されている（プリフォーマット）。なお、フォーカスサーボは、反射膜の反射面を用いて行うことができる。トラッキングサーボを行うための情報としては、例えば、ウォブルピットを用いることができる。なお、ホログラフィック記録媒体がカード形状の場合には、サーボピットパターンは無くても構わない。
【００７７】
基板の厚みとしては、特に制限はなく、目的に応じて適宜選択することができ、０．１〜５ｍｍが好ましく、０．３〜２ｍｍがより好ましい。基板の厚みが、０．１ｍｍ以上であれば、ディスク保存時の形状の歪みを抑えることができ、５ｍｍ以下であれば、ディスク全体の質量が大きくなってドライブモーターに過剰な負荷がかかることを回避することができる。
【００７８】
−記録層−
記録層は、本発明のホログラフィック記録用組成物から形成され、ホログラフィを利用して情報が記録され得るものである。記録層の厚みとしては、特に制限はなく、目的に応じて適宜選択することができる。記録層の厚みが１〜１，０００μｍの範囲であれば、１０〜３００多重のシフト多重を行っても十分なＳ／Ｎ比を得ることができ、１００〜７００μｍの範囲であればそれが顕著である点で有利である。
【００７９】
−反射膜−
反射膜は、基板のサーボピットパターン表面に形成することができる。
反射膜の材料としては、情報光や参照光に対して高い反射率を有する材料を用いることが好ましい。情報光および参照光として使用する光の波長が４００〜７８０ｎｍである場合には、例えば、Ａｌ、Ａｌ合金、Ａｇ、Ａｇ合金、などを使用することが好ましい。情報光および参照光として使用する光の波長が６５０ｎｍ以上である場合には、Ａｌ、Ａｌ合金、Ａｇ、Ａｇ合金、Ａｕ、Ｃｕ合金、ＴｉＮ、などを使用することが好ましい。
なお、反射膜として、光を反射すると共に、追記および消去のいずれかが可能な光記録媒体、例えば、ＤＶＤ（ディジタル  ビデオ  ディスク）などを用いることにより、ホログラムをどのエリアまで記録したか、いつ書き換えたか、どの部分にエラーが存在し交替処理をどのように行ったか、などのディレクトリ情報などをホログラムに影響を与えずに追記および書き換えすることも可能となる。
【００８０】
反射膜の形成方法は、特に制限はなく、目的に応じて適宜選択することができ、各種気相成長法、例えば、真空蒸着法、スパッタリング法、プラズマＣＶＤ法、光ＣＶＤ法、イオンプレーティング法、電子ビーム蒸着法などが用いられる。これらの中でも、スパッタリング法が、量産性、膜質等の点で優れている。
反射膜の厚みは、十分な反射率を実現し得るように、５０ｎｍ以上が好ましく、１００ｎｍ以上がより好ましい。
【００８１】
−フィルタ層−
フィルタ層は、基板のサーボピット上、反射層上または後述する第一ギャップ層上に設けることができる。
フィルタ層は、複数種の光線の中から特定の波長の光のみを反射する、波長選択反射機能を有し、第一の光を透過し、第二の光を反射する。特に、入射角が変化しても選択反射波長にずれが生じることなく、情報光および参照光による記録媒体の反射膜からの乱反射を防止し、ノイズの発生を防止する機能もあり、記録媒体にフィルタ層を積層することにより、高解像度、回折効率の優れた光記録を行うことができる。
フィルタ層としては、特に制限はなく、目的に応じて適宜選択することができ、例えば、ダイクロイックミラー層、色材含有層、誘電体蒸着層、単層または２層以上のコレステリック層および必要に応じて適宜選択したその他の層の少なくともいずれかを積層した積層体により形成することができる。その厚さは、特に限定されないが、例えば０．５〜２０μｍ程度である。
フィルタ層は、記録層などと共に、直接基板上に塗布などにより積層してもよく、フィルム等の基材上に積層してフィルタ層を作製し、これを基板上に積層してもよい。
【００８２】
−第１ギャップ層−
第１ギャップ層は、必要に応じてフィルタ層と反射膜との間に設けられ、下側基板表面を平滑化する目的で形成される。また、記録層内に生成されるホログラムの大きさを調整するためにも有効である。即ち、記録層は、記録用参照光および情報光の干渉領域をある程度の大きさに形成する必要があるので、記録層とサーボピットパターンとの間にギャップを設けることが有効となる。
【００８３】
第１ギャップ層は、例えば、サーボピットパターンの上から紫外線硬化樹脂等の材料をスピンコート等で塗布し、硬化させることにより形成することができる。また、フィルタ層として透明基材の上に塗布形成したものを使用する場合には、該透明基材が第１ギャップ層としても働くことになる。
第１ギャップ層の厚みとしては、特に制限はなく、目的に応じて適宜選択することができ、１〜２００μｍが好ましい。
【００８４】
−第２ギャップ層−
第２ギャップ層は、必要に応じて記録層とフィルタ層との間に設けられる。
第２ギャップ層の材料としては、特に制限はなく、目的に応じて適宜選択することができ、例えば、トリアセチルセルロース（ＴＡＣ）、ポリカーボネート（ＰＣ）、ポリエチレンテレフタラート（ＰＥＴ）、ポリスチレン（ＰＳ）、ポリスルホン（ＰＳＦ）、ポリビニルアルコール（ＰＶＡ）、ポリメタクリル酸メチル＝ポリメチルメタクリレート（ＰＭＭＡ）等のような透明樹脂フィルム、または、ＪＳＲ社製商品名ＡＲＴＯＮフィルムや日本ゼオン社製商品名ゼオノアのような、ノルボルネン系樹脂フィルム、などが挙げられる。これらの中でも、等方性の高いものが好ましく、ＴＡＣ、ＰＣ、商品名ＡＲＴＯＮ、および商品名ゼオノアが特に好ましい。
第２ギャップ層の厚みとしては、特に制限はなく、目的に応じて適宜選択することができ、１〜２００μｍが好ましい。
【００８５】
以下に、本発明のホログラフィック記録媒体について、具体的態様に基づき更に詳しく説明する。ただし、本発明は下記具体的態様に限定されるものではない。
【００８６】
＜第一の実施形態＞
図１は、第一の実施形態にかかるホログラフィック記録媒体の構成を示す概略断面図である。第一の実施形態にかかるホログラフィック記録媒体２１では、ポリカーボネート樹脂製基板またはガラス基板１にサーボピットパターン３が形成され、該サーボピットパターン３上にアルミニウム、金、白金等でコーティングして反射膜２が設けられている。なお、図１では下側基板１全面にサーボピットパターン３が形成されているが、サーボピットパターンは周期的に形成されていてもよい。また、このサーボピットパターン３の高さは、通常１７５０Å（１７５ｎｍ）であり、基板を始め他の層の厚みに比べて充分に小さいものである。
【００８７】
第１ギャップ層８は、紫外線硬化樹脂等の材料を下側基板１の反射膜２上にスピンコート等により塗布して形成される。第１ギャップ層８は、反射膜２を保護すると共に、記録層４内に生成されるホログラムの大きさを調整するためにも有効である。つまり、記録層４とサーボピットパターン３との間にギャップを設けることは、記録層４において記録用参照光と情報光の干渉領域をある程度の大きさに形成するために有効である。
【００８８】
第１ギャップ層８上にはフィルタ層６が設けられ、該フィルタ層６と上側基板５（ポリカーボネート樹脂基板やガラス基板）によって記録層４を挟むことによってホログラフィック記録媒体２１が構成される。
【００８９】
図１において、フィルタ層６は、赤色光のみを透過し、それ以外の色の光を通さないものである。従って、情報光、記録および再生用参照光は緑色または青色の光であるので、フィルタ層６を透過せず、反射膜２まで達することなく、戻り光となり、入出射面Ａから出射することになる。
このフィルタ層６は、高屈折率層と低屈折率層とを交互に積層した多層蒸着膜である。
この多層蒸着膜からなるフィルタ層６は、第１ギャップ層８上に真空蒸着により直接形成してもよいし、基材上に多層蒸着膜を形成したフィルムをホログラフィック記録媒体形状に打ち抜いて配置してもよい。
【００９０】
本実施形態におけるホログラフィック記録媒体２１は、ディスク形状でもいいし、カード形状であってもよい。カード形状の場合にはサーボピットパターンは無くてもよい。また、このホログラフィック記録媒体２１では、下側基板１は０．６ｍｍ、第１ギャップ層８は１００μｍ、フィルタ層６は２〜３μｍ、記録層４は０．６ｍｍ、上側基板５は０．６ｍｍの厚みであって、合計厚みは約１．９ｍｍとなっている。
【００９１】
次に、図３を参照して、ホログラフィック記録媒体２１への情報の記録および再生に使用可能な光学系について説明する。
まず、サーボ用レーザーから出射した光（赤色光）は、ダイクロイックミラー１３でほぼ１００％反射して、対物レンズ１２を通過する。対物レンズ１２によってサーボ用光は反射膜２上で焦点を結ぶようにホログラフィック記録媒体２１に対して照射される。つまり、ダイクロイックミラー１３は緑色や青色の波長の光を透過し、赤色の波長の光をほぼ１００％反射させるようになっている。ホログラフィック記録媒体２１の光の入出射面Ａから入射したサーボ用光は、上側基板５、記録層４、フィルタ層６、および第１ギャップ層８を通過し、反射膜２で反射され、再度、第１ギャップ層８、フィルタ層６、記録層４、および上側基板５を透過して入出射面Ａから出射する。出射した戻り光は、対物レンズ１２を通過し、ダイクロイックミラー１３でほぼ１００％反射して、サーボ情報検出器（不図示）でサーボ情報が検出される。検出されたサーボ情報は、フォーカスサーボ、トラッキングサーボ、スライドサーボ等に用いられる。記録層４を構成するホログラム材料が、赤色の光では感光しないものであれば、サーボ用光が記録層４を通過したり、サーボ用光が反射膜２で乱反射したとしても、記録層４には影響を与えない。また、サーボ用光の反射膜２による戻り光は、ダイクロイックミラー１３によってほぼ１００％反射するようになっているので、サーボ用光が再生像検出のためのＣＭＯＳセンサまたはＣＣＤ１４で検出されることはなく、再生光に対してノイズとなることもない。
【００９２】
また、記録用／再生用レーザーから生成された情報光および記録用参照光は、偏光板１６を通過して線偏光となり、ハーフミラー１７を通過して１／４波長板１５を通った時点で円偏光になる。ダイクロイックミラー１３を透過し、対物レンズ１２によって情報光と記録用参照光が記録層４内で干渉パターンを生成するようにホログラフィック記録媒体２１に照射される。情報光および記録用参照光は入出射面Ａから入射し、記録層４で干渉し合って干渉パターンをそこに生成する。その後、情報光および記録用参照光は、記録層４を通過し、フィルタ層６に入射するが、該フィルタ層６の底面までの間に反射されて戻り光となる。つまり、情報光と記録用参照光は反射膜２までは到達しない。フィルタ層６は高屈折率層と低屈折率層とを交互に複数積層した多層蒸着層であり、赤色光のみを透過する性質を有するからである。
【００９３】
＜第二の実施形態＞
図２は、第二の実施形態にかかるホログラフィック記録媒体の構成を示す概略断面図である。この第二の実施形態に係るホログラフィック記録媒体２２では、ポリカーボネート樹脂またはガラス基板１にサーボピットパターン３が形成され、該サーボピットパターン３表面にアルミニウム、金、白金等でコーティングして反射膜２が設けられている。また、このサーボピットパターン３の高さは、通常１７５０Å（１７５ｎｍ）である点については、第一の実施形態と同様である。
【００９４】
第二の実施形態と第一の実施形態の構造の差異は、第二の実施形態にかかるホログラフィック記録媒体２２では、フィルタ層６と記録層４との間に第２ギャップ層７が設けられていることである。この第２ギャップ層７には、情報光および再生光がフォーカシングするポイントが存在する。このエリアをフォトポリマーで埋めていると過剰露光によるモノマーの過剰消費が起こり多重記録能が下がってしまう。そこで、無反応で透明な第２ギャップ層を設けることが有効となる。
【００９５】
高屈折率層と低屈折率層とを交互に複数積層した多層蒸着膜であるフィルタ層６は、第１ギャップ層８を形成した後、該第１ギャップ層８上に形成され、前記第一実施形態と同様のものを用いることができる。
【００９６】
また、第二実施形態のホログラフィック記録媒体２２では、下側基板１は１．０ｍｍ、第１ギャップ層８は１００μｍ、フィルタ層６は３〜５μｍ、第２ギャップ層７は７０μｍ、記録層４は０．６ｍｍ、上側基板５は０．４ｍｍの厚みであって、合計厚みは約２．２ｍｍとなっている。
【００９７】
次に、情報の記録または再生を行う場合、上記のような構造を有する第二実施形態のホログラフィック記録媒体２２に対して、赤色のサーボ用光および緑色の情報光並びに記録および再生用参照光が照射される。サーボ用光は、入出射面Ａから入射し、記録層４、第２ギャップ層７、フィルタ層６、および第１ギャップ層８を通過して反射膜２で反射して戻り光となる。この戻り光は、再度、第１ギャップ層８、フィルタ層６、第２ギャップ層７、記録層４および上側基板５をこの順序で通過して、入出射面Ａより出射する。出射した戻り光は、フォーカスサーボやトラッキングサーボ等に用いられる。記録層４を構成するホログラム材料が、赤色の光では感光しないものであれば、サーボ用光が記録層４を通過したり、サーボ用光が反射膜２で乱反射したとしても、記録層４には影響を与えない。緑色の情報光等は、入出射面Ａから入射し、記録層４、第２ギャップ層７を通過して、フィルタ層６で反射して戻り光となる。この戻り光は、再度、第２ギャップ層７、記録層４および上側基板５をこの順序で通過して、入出射面Ａより出射する。また、再生時についても再生用参照光はもちろん、再生用参照光を記録層４に照射することによって発生する再生光も反射膜２に到達せずに入出射面Ａから出射する。なお、ホログラフィック記録媒体２２周辺（図３における対物レンズ１２、フィルタ層６、検出器としてのＣＭＯＳセンサまたはＣＣＤ１４）での光学的動作は、第一の実施形態と同様なので説明を省略する。
【００９８】
次に、本発明のホログラフィック記録媒体へ情報を記録する方法について説明する。
本発明のホログラフィック記録媒体への情報の記録は、本発明のホログラフィック記録媒体へ光を照射することにより行うことができる。好ましくは、情報の記録は、本発明のホログラフィック記録用組成物から形成された記録層に対して情報光および参照光を照射することにより該記録層に干渉像を形成し、次いで、干渉像が形成された記録層に対して定着光を照射することにより干渉像を定着させることによって行うことができる。
【００９９】
情報光としては、可干渉性を有する光を使用することができる。情報光の光軸と参照光の光軸とが同軸となるように、記録媒体に情報光および前記参照光を照射することにより、該情報光と該参照光との干渉により生成される干渉像を記録層に記録することができる。具体的には、二次元的な強度分布が与えられた情報光と、該情報光と強度がほぼ一定な参照光とを記録層内部で重ね合わせ、それらが形成する干渉パターンを利用して記録層内部に光学特性の分布を生じさせることにより、情報を記録することができる。情報光および参照光の波長は、４００ｎｍ以上であることが好ましく、４００〜２０００ｎｍであることが更に好ましく、４００〜７００ｎｍであることが特に好ましい。一般式(I)で表される化合物を記録層に含む本発明のホログラフィック記録媒体は、例えば波長４０５ｎｍの短波長レーザー光照射により高感度記録が可能である。
【０１００】
情報光および参照光照射により情報記録（干渉像形成）を行った後、定着光を照射することにより、干渉像を定着させることができる。定着光の波長は４００ｎｍ未満であることが好ましく、１００ｎｍ以上４００ｎｍ未満であることが更に好ましく、２００ｎｍ以上４００ｎｍ未満であることが特に好ましい。
【０１０１】
上記方法により形成された干渉像に参照光を照射することにより、情報を再生することができる。書き込んだ情報を読み出す（再生する）際には、記録時と同様の配置で参照光のみを記録層に照射し、記録層内部に形成された光学特性分布に対応した強度分布を有する再生光が記録層から出射される。
【０１０２】
次に、本発明のホログラフィック記録媒体への情報の記録および再生に好適に使用される光記録再生装置について、図４を参照して説明する。
【０１０３】
図４に示す光記録再生装置１００は、ホログラフィック記録媒体２０が取り付けられるスピンドル８１と、このスピンドル８１を回転させるスピンドルモータ８２と、ホログラフィック記録媒体２０の回転数を所定の値に保つようにスピンドルモータ８２を制御するスピンドルサーボ回路８３とを備えている。
【０１０４】
また、光記録再生装置１００は、ホログラフィック記録媒体２０に対して情報光と記録用参照光とを照射して情報を記録すると共に、ホログラフィック記録媒体２０に対して再生用参照光を照射し、再生光を検出して、ホログラフィック記録媒体２０に記録されている情報を再生するためのピックアップ３１と、このピックアップ３１をホログラフィック記録媒体２０の半径方向に移動可能とする駆動装置８４とを備えている。
【０１０５】
光記録再生装置１００は、ピックアップ３１の出力信号よりフォーカスエラー信号ＦＥ、トラッキングエラー信号ＴＥ、および再生信号ＲＦを検出するための検出回路８５と、この検出回路８５によって検出されるフォーカスエラー信号ＦＥに基づいて、ピックアップ３１内のアクチュエータを駆動して対物レンズ（不図示）をホログラフィック記録媒体２０の厚み方向に移動させてフォーカスサーボを行うフォーカスサーボ回路８６と、検出回路８５によって検出されるトラッキングエラー信号ＴＥに基づいてピックアップ３１内のアクチュエータを駆動して対物レンズをホログラフィック記録媒体２０の半径方向に移動させてトラッキングサーボを行うトラッキングサーボ回路８７と、トラッキングエラー信号ＴＥおよび後述するコントローラからの指令に基づいて駆動装置８４を制御してピックアップ３１をホログラフィック記録媒体２０の半径方向に移動させるスライドサーボを行うスライドサーボ回路８８とを備えている。
【０１０６】
光記録再生装置１００は、更に、ピックアップ３１内のＣＭＯＳまたはＣＣＤアレイの出力データをデコードして、ホログラフィック記録媒体２０のデータエリアに記録されたデータを再生したり、検出回路８５からの再生信号ＲＦより基本クロックを再生したりアドレスを判別したりする信号処理回路８９と、光記録再生装置１００の全体を制御するコントローラ９０と、このコントローラ９０に対して種々の指示を与える操作部９１とを備えている。コントローラ９０は、信号処理回路８９より出力される基本クロックやアドレス情報を入力すると共に、ピックアップ３１、スピンドルサーボ回路８３、およびスライドサーボ回路８８等を制御するようになっている。スピンドルサーボ回路８３は、信号処理回路８９より出力される基本クロックを入力するようになっている。コントローラ９０は、ＣＰＵ（中央処理装置）、ＲＯＭ（リード  オンリ  メモリ）、およびＲＡＭ（ランダム  アクセス  メモリ）を有し、ＣＰＵが、ＲＡＭを作業領域として、ＲＯＭに格納されたプログラムを実行することによって、コントローラ９０の機能を実現することができる。
【実施例】
【０１０７】
以下、本発明を実施例に基づき更に説明する。但し、本発明は実施例に示す態様に限定されるものではない。
【０１０８】
（実施例1）
−ホログラフィック記録用組成物の調製−
ヘキサメチレンジイソシアネート（三井化学ポリウレタン（株）製、商品名：タケネートＴ−７００）６．４ｇ、ポリプロピレンオキサイドトリオール（三井化学ポリウレタン（株）製、商品名ＭＮ−３００）５．２１ｇ、ポリエチレングリコール（東京化成工業（株）製）４．６４ｇ、２，４，６−トリブロモフェニルアクリレート（第一工業製薬（株）製、商品名：ＢＲ−３０）１．８５ｇ、光重合開始剤  例示化合物（I−23）０．１６ｇ、増感色素1-クロロ-4-プロポキシチオキサントン（SPEEDCURE  CPTX：Lambson Fine Chemical社製）0.013g、および硬化アミン触媒（サンアプロ（株）製、商品名：Ｕ−ＣＡＴ  ４１０）０．２０ｇを窒素気流下で混合し、ホログラフィック記録用組成物を調製した。
【０１０９】
（実施例２）
−ホログラフィック記録用組成物の調製−
実施例１において、増感色素1-クロロ-4-プロポキシチオキサントン（SPEEDCURE  CPTX：Lambson Fine Chemical社製）0.013g、の代わりに増感色素2-イソプロピルチオキサントン（DAROCUR ITX ：チバ・ジャパン社製)０．０13ｇを用いた以外は、実施例１と同様にして、ホログラフィック記録用組成物を調製した
【０１１０】
（実施例３）
−ホログラフィック記録用組成物の調製−
実施例１において、例示化合物（I-23）０．１６ｇの代わりに例示化合物（Ｉ−25）０．１６ｇを用いた以外は、実施例１と同様にして、ホログラフィック記録用組成物を調製した。
【０１１１】
（実施例４）
−ホログラフィック記録用組成物の調製−
実施例１において、例示化合物（I-23）０．１６ｇの代わりに例示化合物（Ｉ−26）０．１６ｇを用いた以外は、実施例１と同様にして、ホログラフィック記録用組成物を調製した。
【０１１２】
（比較例１）
−ホログラフィック記録用組成物の調製−
ヘキサメチレンジイソシアネート（三井化学ポリウレタン（株）製、商品名：タケネートＴ−７００）６．４ｇ、ポリプロピレンオキサイドトリオール（三井化学ポリウレタン（株）製、商品名ＭＮ−３００）５．２１ｇ、ポリエチレングリコール（東京化成工業（株）製）４．６４ｇ、２，４，６−トリブロモフェニルアクリレート（第一工業製薬（株）製、商品名：ＢＲ−３０）１．８５ｇ、光重合開始剤DAROCUR  TPO（チバ・ジャパン社製）０．０４ｇ（米国特許第６７８０５４６号に記載の化合物）、および硬化アミン触媒（サンアプロ（株）製、商品名：Ｕ−ＣＡＴ  ４１０）０．２０ｇを窒素気流下で混合し、ホログラフィック記録用組成物を調製した。
【０１１３】
（比較例２）
−ホログラフィック記録用組成物の調製−
比較例１において、DAROCUR  TPO（チバ・ジャパン社製）０．０４ｇの代わりにIRGACURE  819（チバ・ジャパン社製）０．０２５ｇ（米国特許第６７８０５４６号に記載の化合物）を用いた以外は、比較例１と同様にして、ホログラフィック記録用組成物を調製した。
【０１１４】
（比較例３）
−ホログラフィック記録用組成物の調製−
比較例１において、DAROCUR  TPO（チバ・ジャパン社製）０．０４ｇの代わりにIRGACURE  OXE01（チバ・ジャパン社製）０．１６ｇ（特開2007-41323号公報、特開2007-57572号公報に記載の化合物）を用い、また増感色素1-クロロ-4-プロポキシチオキサントン（SPEEDCURE  CPTX：Lambson Fine Chemical社製）0.013g（実施例１で使用した増感色素）を用いた以外は、比較例１と同様にして、ホログラフィック記録用組成物を調製した。
【０１１５】
（比較例４）
−ホログラフィック記録用組成物の調製−
比較例１において、DAROCUR  TPO（チバ・ジャパン社製）０．１６ｇの代わりに下記化合物R-1（合成品）０．１６ｇ（特開2007-119731号公報に記載の化合物）を用い、また増感色素1-クロロ-4-プロポキシチオキサントン（SPEEDCURE  CPTX：Lambson Fine Chemical社製）0.013g（実施例１で使用した増感色素）を用いた以外は、比較例１と同様にして、ホログラフィック記録用組成物を調製した。
【０１１６】
【化１１】
2010002719.tif 000012
【０１１７】
（比較例５）
−ホログラフィック記録用組成物の調製−
比較例１において、DAROCUR  TPO（チバ・ジャパン社製）０．１６ｇの代わりに下記化合物R-２（合成品）０．１６ｇ（Pure and Applied Optics 1992, 1(5), 251-268.に記載の化合物）を用い、また増感色素1-クロロ-4-プロポキシチオキサントン（SPEEDCURE  CPTX：Lambson Fine Chemical社製）0.013g（実施例１で使用した増感色素）を用いた以外は、比較例１と同様にして、ホログラフィック記録用組成物を調製した。
【０１１８】
【化１２】
2010002719.tif 000013
【０１１９】
（実施例５〜８および比較例６〜１０）
−光記録媒体の作製−
厚み０．５ｍｍのガラスの片面に４０５ nmの波長に対して垂直な入射光による反射率が０．１％となるように反射防止処理を施して、第一基板を作製した。
厚み０．５ｍｍのガラスの片面に４０５ nmの波長に対して垂直な入射光による反射率が９０％となるようにアルミニウム蒸着処理を施して、第二基板を作製した。
次に、第一基板の反射防止処理を施していない側の面に、厚み５００μｍの透明ポリエチレンテレフタレートシートをスぺーサーとして設けた。
次いで、実施例１〜４および比較例１〜５の各ホログラフィック記録用組成物を、それぞれ第一基板上に盛り付け、第二基板のアルミニウム蒸着した面をホログラフィック記録用組成物上に空気を巻き込まないように重ね合わせ、スぺーサーを介して第一基板と第二基板と貼合させた。その後、80℃で6時間放置して、実施例５〜８および比較例６〜１０の各記録媒体を作製した。形成された記録層の厚さは、２００μｍ  であった。
【０１２０】
＜光記録媒体への記録および評価＞
作製した各光記録媒体を、コリニアホログラム記録再生試験機（パルステック工業株式会社製）を用いて、記録ホログラムの焦点位置における記録スポットの直径２００μｍで一連の多重ホログラムを書き込み、以下のようにして、記録感度（記録エネルギー）を測定した。結果を表１に示す。
−感度の測定−
記録時の照射光エネルギー（ｍＪ／ｃｍ2）を変化させ、再生信号のエラー確率（ＢＥＲ：Ｂｉｔ  Ｅｒｒｏｒ  Ｒａｔｅ）の変化を測定した。通常、照射光エネルギーの増加にともない再生信号の輝度が増加し、再生信号のＢＥＲが徐々に低下する傾向にある。ここでは、ほぼ良好な再生像（ＢＥＲ＜１０-3）が得られる最低の照射光エネルギーを光記録媒体の記録感度とした。記録光および参照光の波長は405 nm、再生光の波長は405 nmであった。
【０１２１】
【表１】
2010002719.tif 000014
【０１２２】
表１の結果から、実施例１〜4のホログラフィック記録用組成物を用いた実施例5〜8の光記録媒体は、比較例１〜5のホログラフィック記録用組成物を用いた比較例6〜10の光記録媒体に比べて、いずれも優れた記録感度を有していることが認められる。
【産業上の利用可能性】
【０１２３】
本発明のホログラフィック記録用組成物は、より高感度の記録を行うことができるので、高密度画像記録が可能なボリュームホログラム型のホログラフィック記録媒体の作製に好適である。
【図面の簡単な説明】
【０１２４】
【図１】第一の実施形態にかかるホログラフィック記録媒体の一例を示す概略断面図である。
【図２】第二の実施形態にかかるホログラフィック記録媒体の一例を示す概略断面図である。
【図３】ホログラフィック記録媒体への情報の記録および再生に使用可能な光学系の一例を示す説明図である。
【図４】本発明のホログラフィック記録媒体への情報の記録および再生に好適に使用される記録再生装置の全体構成の一例を表すブロック図である。
【符号の説明】
【０１２５】
１      下側基板
２      反射膜
３      サーボピットパターン
４      記録層
５      上側基板
６      フィルタ層
７      第２ギャップ層
８      第１ギャップ層
１２      対物レンズ
１３      ダイクロイックミラー
１４      検出器
１５      １／４波長板
１６      偏光板
１７      ハーフミラー
２０      ホログラフィック記録媒体
２１      ホログラフィック記録媒体
２２      ホログラフィック記録媒体
３１      ピックアップ
８１      スピンドル
８２      スピンドルモータ
８３      スピンドルサーボ回路
８４      駆動装置
８５      検出回路
８６      フォーカスサーボ回路
８７      トラッキングサーボ回路
８８      スライドサーボ回路
８９      信号処理回路
９０      コントローラ
９１      操作部
１００      光記録再生装置
Ａ      入出射面
ＦＥ      フォーカスエラー信号
ＴＥ      トラッキングエラー信号
ＲＦ      再生信号
【図１】
2010002719.tif 000019
【図２】
2010002719.tif 000020
【図３】
2010002719.tif 000021
【図４】
2010002719.tif 000022